(57)【要約】【課題】より優れた調湿機能を有する化粧シートを提供すること。【解決手段】裏打紙上に中間層を設け、この上に紙質基材、絵柄層、表面層を少なくともこの順に設けてなる化粧シートを貼り合わせてなり、環境雰囲気の湿度によって吸湿あるいは放湿が可能な吸放湿化粧シートにおいて、前記中間層が、アクリル酸重合体の部分ナトリウム塩架橋物含有ポリエーテルポリオールを成分とした吸水性ポリマーを、１００ｇ／ｍ２以上塗布してなり、前記化粧シートの透湿度が１０００ｇ／ｍ２・２４ｈｒ以上のものを用いることを特徴とする。【選択図】  図１
2014100792.tif 000002
【特許請求の範囲】
【請求項１】
裏打紙上に中間層を設け、この上に紙質基材、絵柄層、表面層を少なくともこの順に設けてなる化粧シートを貼り合わせてなり、環境雰囲気の湿度によって吸湿あるいは放湿が可能な吸放湿化粧シートにおいて、前記中間層が、アクリル酸重合体の部分ナトリウム塩架橋物含有ポリエーテルポリオールを成分とした吸水性ポリマーを、１００ｇ／ｍ２以上塗布してなり、前記化粧シートの透湿度が１０００ｇ／ｍ２・２４ｈｒ以上のものを用いることを特徴とする吸放湿化粧シート。
【発明の詳細な説明】
【技術分野】
【０００１】
本発明は絵柄層と樹脂層を有して意匠性と各種表面耐性を有し、かつ屋内の湿度に応じて吸湿、放湿が可能な化粧シートに関する。
【背景技術】
【０００２】
主に住宅内装の壁面や天井面、各種建築部材の意匠向上のために表面に壁紙や化粧シートを貼り合わせることが行なわれているが、これらに屋内の湿度に応じて吸湿、放湿を行なう機能をもたせ、屋内の湿度を調節する方法が知られている。
【０００３】
しかしながらこれら壁紙や化粧シートによる調湿は十分なものとはいえず、より優れた調湿機能を有する化粧シートがもとめられていた。
【先行技術文献】
【特許文献】
【０００４】
【特許文献１】特公平０６−０４７７８９号
【特許文献２】特開平０９−１９３３２１
【発明の概要】
【発明が解決しようとする課題】
【０００５】
本発明はこのような問題点を解決するためになされたものであり、その課題とするところは、より優れた調湿機能を有する化粧シートを提供することにある。
【課題を解決するための手段】
【０００６】
本発明はこの課題を解決したものであり、すなわちその請求項１記載の発明は、裏打紙上に中間層を設け、この上に紙質基材、絵柄層、表面層を少なくともこの順に設けてなる化粧シートを貼り合わせてなり、環境雰囲気の湿度によって吸湿あるいは放湿が可能な吸放湿化粧シートにおいて、前記中間層が、アクリル酸重合体の部分ナトリウム塩架橋物含有ポリエーテルポリオールを成分とした吸水性ポリマーを、１００ｇ／ｍ２以上塗布してなり、前記化粧シートの透湿度が１０００ｇ／ｍ２・２４ｈｒ以上のものを用いることを特徴とする吸放湿化粧シートである。
【発明の効果】
【０００７】
本発明はその請求項１記載の発明により、化粧シート単体で調湿機能を有するものとなり、かつ、ＪＩＳ＿Ａ＿１４７０に定める中湿域条件での測定で社団法人日本建材・住宅設備産業協会が定める調湿建材に必要な性能を有するものとなる。
【図面の簡単な説明】
【０００８】
【図１】本発明の吸放湿化粧シートの一実施例の断面の形状を示す説明図である。
【発明を実施するための形態】
【０００９】
以下、本発明を図面に基づき詳細に説明する。図１に発明の吸放湿化粧シートの一実施例の断面の形状を示す。裏打ち紙１の上に中間層２を介して、紙質基材３、絵柄層４、表面層５を少なくともこの順に設けてなる化粧シートを貼り合わせてなる。
【００１０】
本発明における裏打ち紙１としては、織物や和紙や不燃紙など適宜の素材のものが使用できるが、価格等の転から普通紙が好適に用いられる。特には壁などに接着するときの接着剤保持力が優れている点で、壁紙に用いる米松、杉などの針葉樹から得た晒しパルプを抄紙したパルプ紙が好ましい。竹パルプを用いる事もできる。パルプ紙の好ましい厚さは０．１〜０．３ｍｍ、さらに好ましくは０．１５〜０．２５ｍｍ、坪量は４０〜６０ｇ／ｍ２程度、特には４５〜５５ｇ／ｍ２程度が好適である。
【００１１】
本発明における中間層２としては、アクリル酸重合体の部分ナトリウム塩架橋物含有ポリエーテルポリオールを成分とした吸水性ポリマーを、１００ｇ／ｍ２以上塗布してなるものが用いられる。前記アクリル酸重合体としては、例えば、メタクリル酸、アクリル酸メチル、アクリル酸エチル、アクリル酸ブチル、メタクリル酸メチルなどのアクリル酸エステル類、ギ酸ビニル、酢酸ビニルなどのビニルエステル類、スチレン、ｐ−スチレンスルホン酸、エチレン、プロピレン、イソブチレンなどの炭素数２〜３０のオレフィン類、マレイン酸、スルホン酸を有するビニルエステル類など）を共重合させたアクリル酸共重合体が挙げられる。そして本発明では前記アクリル酸重合体に含まれるカルボキシル基の全てまたは一部を部分的にナトリウム塩として中和したものが用いられる。そして前記アクリル酸重合体の部分ナトリウム塩架橋物を含有したポリエーテルポリオールを成分とした吸水性ポリマーが用いられる。前記吸水性ポリマーは１００ｇ／ｍ２以上塗布するものとする。含有量が１００ｇ／ｍ２より少ないと、十分な調湿機能を発現することができない。
【００１２】
本発明の紙質基材３、絵柄層４、表面層５からなる化粧シートは、透湿度が１０００ｇ／ｍ２・２４ｈ以上の性能を示すものが用いられる、これにより吸放湿性を発現できるものとなる。具体的には後述する以下の各層の構成材料、塗布厚などにより調整するものとなる。
【００１３】
本発明における紙質基材３としては、紙用の難燃紙（パルプ主体のシートをスルファミン酸グアニジン、燐酸グアニジンなどの難燃剤で処理したシート）、水酸化アルミニウムや水酸化マグネシウムなどの無機質剤を混抄した無機質紙、一般紙などの通常壁紙用裏打紙といわれているものを用いることができ、その坪量としては２０〜３００ｇ／ｍ２が適当であり、より好ましくは７０〜１５０ｇ／ｍ２である。
【００１４】
本発明における絵柄層４としては、絵柄層４に用いる色材としては、各種グラビアインキ、各種オフセットインキ、各種スクリーンインキ等の各種印刷用インキ類、各種コーティング材等、従来公知の任意の色材を用いることができる。またこの絵柄層４の形成方法としては、グラビア印刷法、オフセット印刷法、スクリーン印刷法等の各種印刷法、ロールコート法、ロッドコート法、ダイコート法、スプレーコート法、ディップコート法、ナイフコート法、エアーナイフコート法等の各種コーティング法、箔押し法、水圧転写法、熱転写法、昇華転写法等の各種転写法等、従来公知の任意の方法を適用することができる。
【００１５】
本発明における表面層５としては、表面側より前記絵柄層４が見通せるほどの透明性を有したものであり、吸放湿化粧シートとしての表面各種耐性をもたらすものが好適に用いられる。具体的には、例えば低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）等のポリエチレン樹脂（ＰＥ）、二軸延伸ポリプロピレン（ＯＰＰ）、無延伸ポリプロピレン（ＣＰＰ）、塩素化ポリプロピレン等のポリプロピレン樹脂（ＰＰ）、ポリ−４−メチルペンテン−１（Ｐ４ＭＰ−１）、ポリブテン−１（ＰＢ−１）等のポリオレフィン樹脂、エチレン−酢酸ビニル共重合体（ＥＶＡ）、エチレン−ビニルアルコール共重合体（ＥＶＯＨ）、エチレン−テトラフロロエチレン共重合体（ＥＴＦＥ）等のポリオレフィン系共重合体等、またはそれらの混合物、積層体等を使用することが出来る。中でも、安価で加工性や耐湿性・耐汚染性に優れたポリエチレン樹脂またはポリプロピレン樹脂が好ましく、特に二軸延伸ポリプロピレンまたは無延伸ポリプロピレンが、強度等の物性面からも最も好適に使用できる。またその厚さは前記のように、化粧シートとしての透湿度が１０００ｇ／ｍ２・２４ｈ以下となるように適宜調整するものであり、具体的には１〜１０ｇ／ｍ２程の範囲が好適である。
【実施例１】
【００１６】
裏打ち紙１として坪量５０／ｍ２のものを用い、これに中間層２としてアクリル酸重合体の部分ナトリウム塩架橋物含有ポリエーテルポリオールを成分とした吸水性ポリマーとして三洋化成工業（株）製「スウェルレジン」を用い、これを１３０ｇ／ｍ２塗布した。
一方、紙質基材３として坪量３０ｇ／ｍ２の強化紙を用い、通常用いるグラビアインキを印刷により絵柄層４を設け、表面層５としてウレタン樹脂を乾燥後の塗布厚が３ｇ／ｍ２となるようにして設け、化粧シートを得た。この化粧シートの透湿度は１３００ｇ／ｍ２・２４ｈであった。この化粧シートの紙質基材３の面を前記中間層２の面に貼り合わせて本発明の吸放湿化粧シートを得た。
【００１７】
＜比較例１＞
中間層の塗布厚を９０ｇ／ｍ２とした以外は実施例１と同様にして吸放湿化粧シートを得た。
【００１８】
＜比較例２＞
表面層５のウレタン樹脂の塗布厚を１０ｇ／ｍ２として化粧シートの透湿度を５００ｇ／ｍ２・２４ｈとした以外は実施例１と同様にして吸放湿化粧シートを得た。
【００１９】
実施例１、比較例１、比較例２の吸放湿化粧シートの吸放湿良を測定した。結果を表１に示す。
【００２０】
【表１】
2014100792.tif 000003
【００２１】
＜比較例３＞
裏打ち紙１上に化粧シートを設けた上に中間層２を設けた。この場合は表面にベタ付きが残り化粧シートとして使用することが出来なかった。
【産業上の利用可能性】
【００２２】
本発明の吸放湿化粧シートは、主に住宅内装の壁面や天井面、各種建築部材に使用可能である。
【符号の説明】
【００２３】
１…裏打ち紙
２…中間層
３…紙質基材
４…絵柄層
５…表面層
【図１】
2014100792.tif 000004